НАНОСИМЫЕ СТРУЙНЫМ ОБЛИВОМ ПФА ПОВЕРХНОСТНЫЕ ПОКРЫТИЯ УСТРОЙСТВА ДЛЯ ТЕРМИЧЕСКОГО ЗАКРЕПЛЕНИЯ

1. Способ получения элемента для термического закрепления, предусматривающий:
обеспечение подложки;
обеспечение дисперсии, содержащей по меньшей мере одну фторсодержащую смолу, по меньшей мере одно расходуемое полимерное вяжущее и по меньшей мере один растворитель;
нанесение дисперсии на подложку посредством струйного облива для формирования поверхностного покрытия;
нагревание поверхностного покрытия до первой температуры, находящейся в диапазоне от приблизительно 100°С до приблизительно 280°С; и
нагревание поверхностного покрытия до второй температуры, находящейся в диапазоне от приблизительно 285°C до приблизительно 380°С, для формирования равномерного поверхностного покрытия на элементе для термического закрепления.
2. Способ по п.1, отличающийся тем, что фторсодержащую смолу выбирают из группы, состоящей из политетрафторэтилена (ПТФЭ), смолы на основе перфторалкокси-полимера (ПФА), сополимера тетрафторэтилена с перфторпропилвиниловым эфиром, фторированного этилен-пропиленового сополимера (ФЭП) и их сочетаний.
3. Способ по п.1, отличающийся тем, что расходуемое полимерное вяжущее является поли(алкиленкарбонатом), выбранным из группы, состоящей из поли(пропиленкарбоната), поли(этиленкарбоната), поли(бутиленкарбоната), поли(циклогексенкарбоната) и их сочетаний.
4. Способ по п.3, отличающийся тем, что поли(алкиленкарбонат) характеризуется среднемассовой молекулярной массой, находящейся в диапазоне от приблизительно 50000 до приблизительно 500000.
5. Способ по п.1, отличающийся тем, что дисперсия характеризуется вязкостью, находящейся в диапазоне от приблизительно 50 сПз до приблизительно 1000 сПз.
6. Способ по п.1, отличающийся тем, что растворитель выбирают из группы, состоящей из ацетона, метилэтилкетона, циклогексанона, этилацетата, метоксиэтилового простого эфира, метилхлорида и их сочетаний.
7. Способ по п.1, отличающийся тем, что дисперсия дополнительно содержит добавку, выбранную из группы, состоящей из кремнезема, глины, оксидов металлов, наночастиц, углеродных нанотрубок, углеродных нановолокон и их сочетаний.
8. Способ по п.1, отличающийся тем, что дисперсия дополнительно содержит фторсодержащее поверхностно-активное вещество на основе метакрилата в количестве, находящемся в диапазоне от приблизительно 0,1 мас.% до приблизительно 5 мас.%, исходя из общей массы частиц фторсодержащей смолы.
9. Способ по п.1, отличающийся тем, что расходуемое полимерное вяжущее присутствует в дисперсии в количестве, находящемся в диапазоне от приблизительно 1 до приблизительно 30 процентов, исходя из количества всех твердых частиц в дисперсии.
10. Способ по п.1, отличающийся тем, что фторсодержащая смола присутствует в дисперсии в количестве, находящемся в диапазоне от приблизительно 20 до приблизительно 60 процентов, исходя из общей массы дисперсии.
11. Способ по п.1, отличающийся тем, что поверхностное покрытие элемента для термического закрепления содержит от приблизительно 0% до приблизительно 5% по массе расходуемого полимерного вяжущего.
12. Устройство для термического закрепления, содержащее:
элемент для термического закрепления, содержащий подложку и слой поверхностного покрытия, причем слой поверхностного покрытия содержит нанесенную струйным обливом фторсодержащую смолу и характеризуется поверхностной энергией приблизительно 25 мН/м или менее; и
прижимной элемент, сконфигурированный для формирования контактного зазора со слоем поверхностного покрытия элемента для термического закрепления с целью термического закрепления проявленных тонером изображений на среде для печати, проходящей через контактный зазор.
13. Устройство для термического закрепления по п.12, отличающееся тем, что нанесенная струйным обливом фторсодержащая смола выбрана из группы, состоящей из политетрафторэтилена (ПТФЭ), смолы на основе перфторалкокси-полимера (ПФА), сополимера тетрафторэтилена с перфторпропилвиниловым эфиром, фторированного этилен-пропиленового сополимера (ФЭП) и их сочетаний.
14. Устройство для термического закрепления по п.13, отличающееся тем, что нанесенная струйным обливом фторсодержащая смола содержит смолу на основе перфторалкокси-полимера (ПФА).
15. Устройство для термического закрепления по п.12, отличающееся тем, что слой поверхностного покрытия характеризуется толщиной, находящейся в диапазоне от приблизительно 5 мкм до приблизительно 70 мкм.
16. Устройство для термического закрепления по п.12, отличающееся тем, что слой поверхностного покрытия дополнительно содержит добавку, выбранную из группы, состоящей из кремнезема, глины, оксидов металла, наночастиц, углеродных нанотрубок, углеродных нановолокон, фторполимеров наполнителя и их сочетаний.
17. Устройство для термического закрепления по п.12, отличающееся тем, что слой поверхностного покрытия дополнительно содержит от приблизительно 0% до приблизительно 5% расходуемого полимерного вяжущего.
18. Устройство для термического закрепления по п.12, отличающееся тем, что слой поверхностного покрытия характеризуется пределом прочности на растяжение, находящимся в диапазоне от приблизительно 100 фунтов на квадратный дюйм до приблизительно 8000 фунтов на квадратный дюйм.
3
3
19. Устройство для термического закрепления по п.12, отличающееся тем, что слой поверхностного покрытия характеризуется ударной вязкостью, находящейся в диапазоне от приблизительно 100 дюйм-фунт/дюйм до приблизительно 10000 дюйм-фунт/дюйм.
2
2
20. Устройство для термического закрепления по п.12, отличающееся тем, что слой поверхностного покрытия характеризуется температуропроводностью, находящейся в диапазоне от приблизительно 0,01 мм/с до приблизительно 0,5 мм/с.